(57)【要約】【課題】  コーヒーの濾過性能が改善され、おいしいコーヒーを得ることができるコーヒーフィルター及びその製造方法を提供する。【解決手段】  このコーヒーフィルターは、木材パルプ及び非木材パルプが配合されて抄紙される原紙から構成されている。木材パルプとしては、未晒パルプ及び晒パルプが配合される。非木材パルプとしては、リンターパルプが配合される。このコーヒーフィルターには、焙煎コーヒーを収容する収容部が備えられ、この収容部にお湯が注がれることにより、焙煎コーヒーからその成分が抽出される。そして、その抽出液がコーヒーフィルターによって濾過されることにより、コーヒーが得られる。原紙において、未晒パルプの配合率は２５〜３５重量％、晒パルプの配合率は５０〜６０重量％及びリンターパルプの配合率は１０〜２０重量％であることが好ましい。【選択図】      図１
2005065961.tif 000002
【特許請求の範囲】
【請求項１】
焙煎コーヒーを収容する収容部を備えたコーヒーフィルターにおいて、木材パルプとして未晒パルプ及び晒パルプが配合されるとともに非木材パルプとしてリンターパルプが配合されて抄紙される原紙から構成されることを特徴とするコーヒーフィルター。
【請求項２】
前記未晒パルプの配合率は２５〜３５重量％、前記晒パルプの配合率は５０〜６０重量％、及び前記リンターパルプの配合率は１０〜２０重量％である請求項１に記載のコーヒーフィルター。
【請求項３】
前記収容部の内面は、クレープ加工によって皺状に形成される請求項１又は請求項２に記載のコーヒーフィルター。
【請求項４】
請求項１から請求項３のいずれか一項に記載のコーヒーフィルターの製造方法であって、前記原紙は円網式抄紙機によって抄紙されることを特徴とするコーヒーフィルターの製造方法。
【発明の詳細な説明】
【技術分野】
【０００１】
本発明は、焙煎コーヒーからコーヒーを抽出・濾過するためのコーヒーフィルター及びその製造方法に関するものである。
【背景技術】
【０００２】
従来より、焙煎コーヒーからコーヒーを抽出・濾過するには、ネル製、不織布製、紙製等のコーヒーフィルターが使用されている。これらの中でもネル製のコーヒーフィルターを使用すると、おいしいコーヒーが抽出・濾過されることが知られている。しかしながら、このネル製のコーヒーフィルターはその衛生管理が面倒であるため、個人でコーヒーを楽しむには、紙製のコーヒーフィルターが広く使用されている。このようなコーヒーフィルターの原紙としては、木材パルプ及び非木材パルプを混抄したものが知られている（例えば、特許文献１参照）。
【特許文献１】特開平９−１９５１９４号公報（段落［００１５］）
【発明の開示】
【発明が解決しようとする課題】
【０００３】
上記特許文献１に記載の原紙から構成されるコーヒーフィルターでは、焙煎コーヒーに含まれ、きつい酸味、きつい苦み等を生じる雑味成分が十分に除去されないため、ネル製のコーヒーフィルターを用いて抽出・濾過されたコーヒーのようなおいしさが十分に得られないという問題があった。
【０００４】
本発明は、上記のような従来技術に存在する問題点に着目してなされたものである。その目的とするところは、コーヒーの濾過性能が改善され、おいしいコーヒーを得ることができるコーヒーフィルター及びその製造方法を提供することにある。
【課題を解決するための手段】
【０００５】
上記の目的を達成するために請求項１に記載の発明のコーヒーフィルターでは、焙煎コーヒーを収容する収容部を備えたコーヒーフィルターにおいて、木材パルプとして未晒パルプ及び晒パルプが配合されるとともに非木材パルプとしてリンターパルプが配合されて抄紙される原紙から構成されるものである。
【０００６】
請求項２に記載の発明のコーヒーフィルターでは、請求項１に記載の発明において、前記未晒パルプの配合率は２５〜３５重量％、前記晒パルプの配合率は５０〜６０重量％、及び前記リンターパルプの配合率は１０〜２０重量％であることを特徴とする。
【０００７】
請求項３に記載の発明のコーヒーフィルターでは、請求項１又は請求項２に記載の発明において、前記収容部の内面は、クレープ加工によって皺状に形成されるものである。
請求項４に記載の発明のコーヒーフィルターの製造方法では、請求項１から請求項３のいずれか一項に記載のコーヒーフィルターの製造方法であって、前記原紙は円網式抄紙機によって抄紙されることを特徴とする。
【発明の効果】
【０００８】
本発明によれば、コーヒーの抽出性能が改善され、おいしいコーヒーを得ることができる。
【発明を実施するための最良の形態】
【０００９】
以下、本発明の実施形態について図面に基づき詳細に説明する。
図１に示すように、本実施形態におけるコーヒーフィルター１１を開いた状態を基準に説明すると、このコーヒーフィルター１１は有底円錐状をなし、その上端には円形状の開口部１２が形成されている。また、コーヒーフィルター１１の内部には、図示しない焙煎コーヒーが収容される収容部１３が形成され、この収容部１３にお湯が注がれることにより、焙煎コーヒーからその成分が抽出される。そして、抽出液がコーヒーフィルター１１によって濾過されることにより、コーヒーが得られる。
【００１０】
このコーヒーフィルター１１は、原紙を所定の形状に打ち抜いたパルプシートから折り曲げ形成される。その原紙は、木材パルプとして未晒パルプ及び晒パルプが配合されるとともに、非木材パルプとしてリンターパルプが配合されて抄紙されるものである。これらの木材パルプ及び非木材パルプはいずれもバージンパルプである。
【００１１】
この木材パルプは、製造方法によってクラフトパルプ（ＫＰ）及びサルファイトパルプ（ＳＰ）に分類される。また、木材パルプは原料によって針葉樹（Ｎ材）パルプ及び広葉樹（Ｌ材）パルプに分類される。未晒パルプは、漂白されていない木材パルプを示し、その白色度は２０〜４５％程度である。一方、晒パルプは漂白工程を経た木材パルプを示し、その白色度は８５〜８８％程度である。なお、ここでいう白色度はＪＩＳ  Ｐ  ８１２３に規定されるハンター白色度をいう。晒パルプの漂白方法としては、アルカリ、塩素、次亜塩素酸ナトリウム等を使用する漂白法、二酸化塩素等を使用するＥＣＦ（Ｅｌｅｍｅｎｔａｒｙ  Ｃｈｌｏｒｉｎｅ  Ｆｒｅｅ）漂白法、酸素、過酸化水素、オゾン等を使用するＴＣＦ（Ｔｏｔａｌ  Ｃｈｌｏｒｉｎｅ  Ｆｒｅｅ）漂白法等が挙げられる。
【００１２】
これらの木材パルプの中でも、湿潤強度に優れる原紙が得られることから未晒クラフトパルプ（ＵＫＰ）及び晒クラフトパルプ（ＢＫＰ）であることが好ましい。また、これらの木材パルプの中でも、その繊維長が長く、湿潤強度に優れる原紙が得られることから、Ｎ材から得られる木材パルプが好ましい。
【００１３】
原紙における未晒パルプの配合率は、好ましくは２５〜３５重量％、より好ましくは２７〜３３重量％、さらに好ましくは２８〜３２重量％である。この配合率が２５重量％未満であると、原紙の湿潤強度が不足するおそれがある。一方、３５重量％を超えると、リグニン等の不純物によってコーヒーの香りや味に悪影響を及ぼすおそれがある。
【００１４】
原紙における晒パルプの配合率は、好ましくは５０〜６０重量％、より好ましくは５２〜５８重量％、さらに好ましくは５３〜５７重量％である。この配合率が５０重量％未満であると、濾過速度が低下し、コーヒーの渋みや苦みが強くなるおそれがある。一方、６０重量％を超えると、原紙の湿潤強度が不足するおそれがある。
【００１５】
リンターパルプは、綿の種子の根本に生えている短繊維（コットンリンター）を精製することによって得られるパルプである。リンターパルプはセルロース純度が高いため、リンターパルプの配合によって、コーヒーフィルター１１に含まれる不純物が低減される。このリンターパルプは、漂白工程を経たものでも漂白工程を経ていないものであってもよいが、不純物がより低減されていることから漂白工程を経たものが好ましい。
【００１６】
原紙におけるリンターパルプの配合率は、好ましくは１０〜２０重量％、より好ましくは１２〜１８重量％、さらに好ましくは１３〜１７重量％である。この配合率が１０重量％未満であると、コーヒーフィルター１１に含まれる不純物を十分に低減することができず、コーヒーの香りや味に悪影響を及ぼすおそれがある。一方、２０重量％を超えると、濾過速度が低下し、コーヒーの渋みや苦みが強くなるおそれがある。
【００１７】
原紙の坪量は、好ましくは５１〜６１ｇ／ｍ2、より好ましくは５３〜５９ｇ／ｍ2である。この坪量が５１ｇ／ｍ2未満及び６１ｇ／ｍ2を超えると、コーヒーフィルター１１に適した濾過速度が得られないおそれがある。また、コーヒーフィルター１１に適した濾過速度が得られることから、原紙の厚さは０．２６〜０．３０ｍｍが好ましい。原紙の引張強度（ＭＤ、縦方向）は、好ましくは１５〜３０Ｎ／１５ｍｍ幅、より好ましくは１７〜３０Ｎ／１５ｍｍ幅、さらに好ましくは２０〜３０Ｎ／１５ｍｍ幅である。また、原紙の引張強度（ＴＤ、横方向）は、好ましくは３〜１５Ｎ／１５ｍｍ幅、より好ましくは５〜１５Ｎ／１５ｍｍ幅、さらに好ましくは７〜１５Ｎ／１５ｍｍ幅である。この引張強度（ＭＤ）が１５Ｎ／１５ｍｍ幅未満及び引張強度（ＴＤ）が３Ｎ／１５ｍｍ幅未満であると、原紙の打ち抜き加工が困難となるおそれがある。一方、引張強度（ＭＤ）が３０Ｎ／１５ｍｍ幅を超える原紙、及び引張強度（ＴＤ）が１５Ｎ／１５ｍｍ幅を超える原紙を得ようとすると、コーヒーフィルター１１としての適切な濾過速度が得られないおそれがある。なお、坪量はＪＩＳ  Ｐ  ８１２４、厚さはＪＩＳ  Ｐ  ８１１８及び引張強度は
ＪＩＳ  Ｐ  ８１１３に準じて測定したものであり、いずれも相対湿度５０±２％、温度２３±１℃の条件（４時間以上調湿）で測定した値である。
【００１８】
原紙の濾水速度は、好ましくは４０〜５０秒／１００ｃｃ、より好ましくは４２〜４８秒／１００ｃｃ、さらに好ましくは４３〜４７秒／１００ｃｃである。この濾水速度が４０秒／１００ｃｃ未満であると、コーヒーの酸味が強くなりすぎるおそれがある。一方、５０秒／１００ｃｃを超えると、苦みや渋みが強くなりすぎるおそれがある。なお、この濾水速度は、ＪＩＳ  Ｐ  ３８０１に準じて、１０ｃｍ2の濾過面積において、２０℃、１００ｍＬの蒸留水を０．９８ｋＰａの圧力により濾過する時間を測定したものである。
【００１９】
このコーヒーフィルター１１の底側、及び底側から開口部１２側に達する片側部分には、接合部１４が形成されている。この接合部１４は、重ね合わされたパルプシートをプレス加工により圧着させることによって形成されている。つまり、この接合部１４には接着剤が使用されていない。従って、コーヒーの味や香りに対して接着剤が悪影響を及ぼすことが防止されている。
【００２０】
このコーヒーフィルター１１の内面１５は、クレープ加工によって皺状に形成され、内面１５の表面積（濾過面積）が増大されている。従って、焙煎コーヒーから抽出される油脂分や雑味成分が内面１５に効率的に吸着されることにより、コーヒーに油脂分が混入することを抑制することができるとともに、さらにおいしいコーヒーを得ることができる。
【００２１】
このコーヒーフィルター１１の製造工程は、紙料を調製する原料調製工程、原紙を製造する抄紙工程、及び原紙からコーヒーフィルター１１を成形する加工工程を備えている。原料調製工程は所定の叩解度や濾水度まで叩解した各パルプに、必要に応じて消泡剤、紙力増強剤等を配合することにより、紙料を調製する工程である。
【００２２】
抄紙工程は、ワイヤーパート、プレスパート、及びドライヤーパートを備えている。ワイヤーパートは、抄紙機によって紙料から紙層を形成させるパートである。抄紙機の形式としては、エンドレスワイヤーよって紙層を形成する長網式抄紙機、円網によって紙層を形成する円網式抄紙機等が挙げられる。これらの抄紙機の中でも、地合（パルプ繊維の分布の均一さ）が良好となり、濾過性能のばらつきが低減することができることから、円網式抄紙機によって抄紙されることが好ましい。
【００２３】
プレスパートは、複数段のプレスロールによって紙層が脱水されることにより、湿紙を形成する工程である。ドライヤーパートは、加熱されたドライヤーの表面に湿紙を接触させることにより、水分を蒸発させ、原紙とする工程である。このドライヤーとしては、複数本の円筒状のドライヤーからなる多筒式ドライヤー、円筒状の１本のドライヤーからなるヤンキードライヤー等が挙げられる。クレープ加工が施された原紙を得るにはヤンキードライヤーが使用される。
【００２４】
原紙のクレープ加工としては、ウエット法とドライ法に大別される。ウエット法は、抄紙された湿紙にクレープ状の皺を形成させた後、ヤンキードライヤーで乾燥する方法である。ドライ法は、ヤンキードライヤーの表面において乾燥中の紙又は乾燥後の紙にクレープ状の皺を形成させる方法である。これらのクレープ加工のうち、コーヒーフィルター１１としてのコシや強度を十分に付与することができることからウエット法が好ましい。
【００２５】
ウエット法によるクレープ加工について詳述すると、図２に示すように、プレスパートの最後段のプレスロール１６において、そのプレスロール１６の表面に密着した湿紙１７がドクター１８によって連続的に掻き取られることにより、湿紙１７に皺が形成される。皺が形成された湿紙１７は、フェルト１９に載置された状態でドライヤーパートに搬入される。ドライヤーパートには、ヤンキードライヤー２０及びその表面に接触する方向に押圧可能な一対のタッチロール２１が備えられている。フェルト１９に載置された湿紙１７の片面は、タッチロール２１によってヤンキードライヤー２０の表面に押圧されるようになっている。そして、加熱されたヤンキードライヤー２０の表面において、湿紙１７が乾燥される。このとき、ヤンキードライヤー２０によって搬送される湿紙１７の速度は、プレスロール１６によって搬送される湿紙１７の速度よりも遅く設定されることにより、湿紙１７の皺が維持された状態で乾燥され、クレープ加工が施された原紙２２が連続的に得られる。
【００２６】
原紙２２に形成されるクレープの度合い（皺の度合い）は、プレスロール１６によって搬送される湿紙１７の速度と、ヤンキードライヤー２０で搬送される湿紙１７の速度との差によって調整することができる。例えば、プレスロール１６で搬送される湿紙１７の速度をＡ［ｍ／ｍｉｎ］、ヤンキードライヤー２０で搬送される湿紙１７の速度をＢ［ｍ／ｍｉｎ］とした場合、下記式（１）によって、クレープの度合いを示すクレープ率Ｘ［％］を算出できる。
【００２７】
Ｘ＝（Ｂ−Ａ）／Ａ×１００  ・・・（１）
このクレープ率の値は、好ましくは１０〜２０％、より好ましくは１２〜１８％、さらに好ましくは１３〜１７％である。このクレープ率が１０％未満であると、濾過面積を十分に増大することができず、コーヒーに油脂分が混入することを十分に抑制することができない。一方、２０％を超えると、ヤンキードライヤー２０における乾燥効率や原紙２２の打ち抜き加工性が低下し、生産性が悪化するおそれがある。
【００２８】
また、クレープ加工によって形成される皺の深さは、図２に示すフェルト１９に接触していた面（表面）の方がヤンキードライヤー２０に接触していた面（裏面）よりも深く形成される。焙煎コーヒーから抽出される雑味成分や油脂分をより効率的に吸着させることができることから、原紙２２における表面をコーヒーフィルター１１の内面１５とするとともに、原紙２２における裏面をコーヒーフィルター１１の外面とすることが好ましい。
【００２９】
抄紙工程によって得られた原紙２２は、図示しないワインダーによって巻き取られ、原紙ロールとして加工工程に供給される。加工工程では、まず原紙２２を打抜機で所定の形状に打ち抜くことにより、パルプシートを形成する。続いて、このパルプシートをその中央で折り曲げるとともにプレス加工により接合部１４を形成することにより、コーヒーフィルター１１が加工される。
【００３０】
さて、このコーヒーフィルター１１を使用するには、底側における接合部１４の内側及び片側部分における接合部１４の内側を互い違いに折り曲げる。次に、開口部１２を開いてコーヒーフィルター１１をドリッパーにセットする。続いて、所定量の焙煎コーヒーを計量スプーンで計り取り、収容部１３に入れる。次に、少量のお湯を注ぎ、焙煎コーヒーを３０秒程蒸してから、所定量のお湯を焙煎コーヒーの全体に行き渡るようにゆっくりと注ぐ。すると、抽出されたコーヒーが濾過されてコーヒーフィルター１１の底部から濾過されたコーヒーが得られる。
【００３１】
このとき、原紙２２には未晒パルプ、晒パルプ及びリンターパルプが配合されている。従って、これらの３種類のパルプを構成する繊維は、それぞれ湿潤強度、繊維長等が異なるため、各パルプを組み合わせることによって、濾過速度の微妙な調整が可能となり、雑味成分が十分に除去される。特に、コットンリンターパルプを構成する短繊維には、天然の撚りがあるため、この短繊維が未晒パルプ繊維及び晒パルプ繊維と混抄されることにより、濾過速度の微妙な調整に寄与していると考えられる。さらに、未晒パルプの配合によって、コーヒーフィルター１１の湿潤強度が十分に得られ、濾過の開始から終了まで、安定した濾過性能が発揮される。加えて、３種類のパルプによる吸着能の違いから、このコーヒーフィルター１１には多種類にわたる雑味成分が吸着されると推測され、得られるコーヒーのおいしさに寄与していると考えられる。
【００３２】
本実施形態によって発揮される効果について、以下に記載する。
・  この実施形態のコーヒーフィルター１１においては、原紙は未晒パルプ、晒パルプ及びリンターパルプが配合されて抄紙されている。このように構成した場合、各パルプを構成する繊維の湿潤強度、繊維長等の違いから、濾過速度の微妙な調整が可能となり、濾過性能が改善される。従って、おいしいコーヒーを得ることができる。また、このコーヒーフィルター１１は紙製であるため、使用後には容易に廃棄することができる。
【００３３】
・  この実施形態のコーヒーフィルター１１においては、未晒パルプの配合率が２５〜３５重量％、晒パルプの配合率が５０〜６０重量％及びリンターパルプの配合率が１０〜２０重量％であることが好ましい。このように構成した場合、湿潤強度及び吸着能の向上、不純物の低減化等の作用がバランスよく発揮され、よりおいしいコーヒーを得ることができる。また、抄紙工程において、クレープ加工を施す場合、クレープ加工の均一性を向上させることができる。さらに、原紙のコシが適度に得られるため、原紙の打抜加工性が良好となり、容易に製造することができる。
【００３４】
・  この実施形態のコーヒーフィルター１１においては、収容部１３の内面１５がクレープ加工によって皺状に形成されていることが好ましい。このように構成した場合、濾過面積が増大され、油脂分が効率的に吸着され、コーヒーに油脂分が混入することを抑制することができる。
【００３５】
・  この実施形態のコーヒーフィルター１１の製造方法においては、円網式抄紙機によって抄紙されている。この製造方法の場合、原紙の地合を良好にすることができ、濾過性能がさらに改善される。従って、さらにおいしいコーヒーを得ることができる。
【００３６】
なお、前記実施形態を次のように変更して構成することもできる。
・  前記実施形態における接合部１４は、プレス加工により、圧着させることにより形成することが好ましいが、各種接着剤によって接着させてもよい。
【００３７】
・  前記実施形態におけるコーヒーフィルター１１は、ドリッパーにセットして使用されている。このコーヒーフィルター１１の開口部１２に、例えば、厚紙からなる円環状の支持体を設け、この支持体によってコーヒーフィルター１１をコーヒーカップに支持するように構成してもよい。このように構成した場合、ドリッパーを使用せずに容易にコーヒーを入れることができる。
【００３８】
次に、上記実施形態から把握できる技術的思想について以下に記載する。
・  請求項３に記載のコーヒーフィルターの製造方法であって、前記原紙を製造する抄紙工程は、抄紙することにより紙層を形成するワイヤーパートと、前記紙層を脱水して湿紙を形成するプレスパートと、湿紙を乾燥させることにより原紙を得るためのドライヤーパートとを備え、前記ワイヤーパートでは円網式抄紙機によって抄紙され、前記プレスパートではプレスロールで搬送される湿紙がドクターで掻き取られることにより前記湿紙に皺が形成され、その湿紙の片面がヤンキードライヤーの表面に接触されることにより乾燥され、該ヤンキードライヤーにおける湿紙の速度は前記プレスロールによって搬送される湿紙の速度よりも遅くすることにより、得られる原紙にクレープ加工が施されることを特徴とするコーヒーフィルターの製造方法。この製造方法の場合、クレープ加工による皺を堅固に形成することができるとともに、ヤンキードライヤーの非接触面の皺を深く形成することができる。従って、その非接触面をコーヒーフィルターの内面にすることにより、濾過面積が十分に確保される。従って、コーヒーに油脂分が混入することをさらに抑制することができるとともに、一層おいしいコーヒーが得られるコーヒーフィルターを容易に製造することができる。
【実施例】
【００３９】
次に、製造例及び比較例を挙げて前記実施形態をさらに具体的に説明する。
（製造例１）
未晒パルプ（Ｎ−ＵＫＰ、アメリカ産、白色度約２３％）、晒パルプ（Ｎ−ＢＫＰ、カナダ産、白色度約８９％）及びリンターパルプ（原料：インド産のインド綿）をリファイナーによって所定の濾水度まで叩解した。次に、未晒パルプ、晒パルプ及びリンターパルプをそれぞれ３０：５５：１５の重量比率で配合することにより紙料を調製した。この紙料を円網式抄紙機によって抄紙し、ウエット法によってクレープ加工を施すことにより、原紙を製造した。この原紙におけるヤンキードライヤーの非接触面を内面とし、コーヒーフィルターを製造した。原紙の物性は、坪量５７．０ｇ／ｍ2、厚さ０．２８ｍｍ、引張強度（縦）２１．０Ｎ／１５ｍｍ幅、引張強度（横）９．１０Ｎ／１５ｍｍ幅、濾水速度４４．６秒／１００ｃｃであった。
（比較例１）
半晒パルプ（白色度約４６％）及び製造例１に記載のリンターパルプをリファイナーによって製造例１と同じ濾水度まで叩解した。次に、半晒パルプ及びリンターパルプを８５：１５の重量比率で配合することにより、紙料を調製した。この紙料から製造例１と同様にして、コーヒーフィルターを製造した。原紙の物性は、坪量５８．０ｇ／ｍ2、厚さ０．２８ｍｍ、引張強度（縦）２０．２Ｎ／１５ｍｍ幅、引張強度（横）８．７２Ｎ／１５ｍｍ幅、濾水速度５１．０秒／１００ｃｃであった。
＜評価方法＞
製造例１及び比較例１のコーヒーフィルターを使用して、それぞれ同じ条件でコーヒーを入れた。コーヒーの愛好家であるパネラー（男性５名、女性５名）が各例のコーヒーを試飲し、表１に示す項目についての優劣を官能評価した。合計１０名のパネラーのうち、６名以上が優れると評価したものを優（○）、５名以下が優れると評価したものを劣（×）とし、それらの評価結果を表１に示す。
【００４０】
【表１】
2005065961.tif 000003
表１の結果から明らかなように、比較例１よりも製造例１の方がいずれの項目においても優れており、製造例１のコーヒーフィルターによっておいしいコーヒーが得られることがわかる。
【図面の簡単な説明】
【００４１】
【図１】実施形態におけるコーヒーフィルターを示す斜視図。
【図２】原紙の製造方法を示す概念図。
【符号の説明】
【００４２】
１１…コーヒーフィルター、１３…収容部、１５…内面、２２…原紙。
【図１】
2005065961.tif 000004
【図２】
2005065961.tif 000005